1
2
СПОСОБ ОТДЕЛЕНИЯ, ПО МЕНЬШЕЙ МЕРЕ, ОДНОГО ПЕРВОГО ХИМИЧЕСКОГО ЭЛЕМЕНТА E, ПО МЕНЬШЕЙ МЕРЕ, ОТ ОДНОГО ВТОРОГО ХИМИЧЕСКОГО ЭЛЕМЕНТА E, ВКЛЮЧАЮЩИЙ ИСПОЛЬЗОВАНИЕ СРЕДЫ, ВКЛЮЧАЮЩЕЙ ОПРЕДЕЛЁННУЮ РАСПЛАВЛЕННУЮ СОЛЬ

1
2
1. Способ отделения, по меньшей мере, одного первого химического элемента E, по меньшей мере, от одного второго химического элемента Е, совместно присутствующих в смеси в виде оксидов, включающий следующие стадии:
1
2
3
1
2
a) стадию растворения порошка одного или нескольких оксидов указанного, по меньшей мере, одного первого химического элемента E и порошка одного или нескольких оксидов указанного, по меньшей мере, одного второго химического элемента Е в среде, включающей, по меньшей мере, одну расплавленную соль формулы MF-AlF, где M представляет собой щелочной элемент, с получением смеси, содержащей вышеуказанную расплавленную соль, фторид указанного, по меньшей мере, одного первого химического элемента E и фторид указанного, по меньшей мере, одного второго химического элемента Е;
1
2
1
3
2
b) стадию контактирования смеси, полученной на стадии а) со средой, включающей металл в жидком состоянии, причем указанный металл является восстановителем, способным преимущественно восстанавливать указанный, по меньшей мере, один первый химический элемент E в отличие от указанного, по меньшей мере, одного второго химического элемента Е с получением двухфазной среды, включающей первую фазу, называемую металлической фазой, включающую указанный, по меньшей мере, один первый химический элемент E в степени окисления 0, и вторую фазу, называемую солевой фазой, включающую расплавленную соль вышеуказанной формулы MF-AlF и фторид указанного, по меньшей мере, одного второго химического элемента Е.
1
2
2. Способ по п. 1, в котором элемент(ы) E выбирают из группы, состоящей из актинидов, переходных элементов, в то время как элемент(ы) Е выбирают из группы, не включающей актиниды.
2
1
3. Способ по п. 2, в которой элемент(ы) Е выбирают из группы, состоящей из лантанидов, переходных элементов, отличных от Е щелочных или щелочно-земельных элементов, и/или элементов, образующих актиниды.
4. Способ по п. 1, который применяют в области переработки отработавшего ядерного топлива, мишеней для трансмутации, используемых для ядерно-физических экспериментов, или трудноперерабатываемых матриц, предназначенных для включения в состав ядерных реакторов.
3
5. Способ по п. 1, в котором расплав солей представляет собой соль формулы LiF-AlF.
3
6. Способ по п. 1, в котором содержание AlF в расплавленной соли составляет 10-40 мол.%.
7. Способ по п. 1, в котором металл в жидком состоянии на стадии b) выбирают из алюминия и его сплавов.
8. Способ по п. 7, в котором сплав представляет собой сплав алюминия и меди.
9. Способ по п. 1, включающий перед стадией а) стадию приготовления смеси порошков, предназначенной для использования на стадии а).
10. Способ по п. 9, в котором, когда способ относится к переработке отработавшего ядерного топлива на основе оксида урана, стадия приготовления по п. 9 включает:
- операцию механической обработки отработавшего топлива для формирования порошка оксида(ов) и
- операцию термообработки объемного восстановления для удаления летучих продуктов деления.
2
3
8
11. Способ по п. 9, в котором, когда способ относится к переработке отработавшего ядерного топлива на основе оксида урана, стадия приготовления по п. 9, включает операцию волоксидации, после которой оксид урана UO превращается в оксид урана UO.
12. Способ по п. 1, в котором вышеуказанные стадии a) и b) выполняют последовательно или одновременно.
13. Способ по п. 12, который, когда стадию a) и стадию b) выполняют последовательно, включает стадию обработки элемента(ов), выбранных из элементов платиновой группы (например, Ru, Rh, Pd) и/или молибдена, содержащихся в смеси, полученной на стадии а), после стадии а) и перед стадией b).
1
2
14. Способ по п. 13, в котором стадия обработки состоит в контактировании смеси, полученной на стадии а), со средой, включающей металл в жидком состоянии, причем указанный металл способен селективно абсорбировать элементы платиновой группы и/или молибден относительно элементов E и Е, содержащихся в расплавленной соли, с получением после этой стадии:
смеси стадии а), которая не содержит указанных элемента(ов) платиновой группы и/или молибдена; и
металлическую фазу, включающую вышеуказанный металл в жидком состоянии и указанные элемент(ы) платиновой группы и/или молибден.
15. Способ по п. 14, который после стадии обработки включает стадию разделения смеси стадии а) и металлической фазы.
16. Способ по п. 1, который, после стадии b), включает стадию c) отделения металлической фазы от солевой фазы.
17. Способ по п. 16, в котором, когда способ относится к переработке отработавшего топлива, металлическую фазу, отделенную таким образом, подвергают следующим последовательным обработкам:
- стадии реэкстракции актинида(ов) контактированием металлической фазы со средой расплавленного хлорида в присутствии окислителя, относящегося к хлоридам, для превращения актинидов в металлическом состоянии в хлорид(ы) актинидов, с образованием металлической фазы, не содержащей актинида(ов), и хлоридной солевой фазы;
- стадии превращения хлорида(ов) актинидов в оксид(ы) актинидов.
18. Способ по п. 16, в котором солевую фазу, полученную на стадии отделения c), подвергают следующим последовательным обработкам:
3
- стадии дистилляции для регенерации среды, включающей, по меньшей мере, одну расплавленную соль MX-AlF типа;
2
- стадии стеклования элементов Е, удаленных из солевой фазы после стадии дистилляции.